СПОСОБ ПОЛУЧЕНИЯ ПОРОШКА СИАЛОНА

1. Способ получения порошка сиалона, включающий приготовление экзотермической смеси, термообработку в режиме послойного горения путем локального инициирования смеси под давлением азотсодержащего газа, отличающийся тем, что экзотермическую смесь готовят из предварительно измельченного до размера частиц менее 0,1 мм ферросилиция, корунда или топазового концентрата, и/или азотированного ферросилиция, и/или фторида аммония, термообработку осуществляют под давлением азота 2-20 МПа, доазотирование проводят под давлением азота 0,1-10,0 МПа в течение 0,5-1,0 ч, охлажденный продукт измельчают, подвергают магнитной сепарации, после чего обрабатывают 15-30%-ным раствором соляной кислоты.
2. Способ по п.1, отличающийся тем, что используют ферросилиций с содержанием кремния 65-95 мас.%.
6-z
z
z
8-z
3. Способ по п.1, отличающийся тем, что для получения порошка сиалона общей формулы SiAlON, где z=3, экзотермическую смесь готовят из ферросилиция, топазового концентрата и/или предварительно азотированного ферросилиция при следующих соотношениях компонентов, мас.%:
ферросилиций
40,0-99,5
топазовый концентрат
0,5-2,0
предварительно азотированный ферросилиций
40,0-59,5
6-z
z
z
8-z
4. Способ по п.1, отличающийся тем, что для получения порошка сиалона общей формулы SiAlON, где z=1,31 и 3, экзотермическую смесь готовят из ферросилиция, корунда и/или предварительно азотированного ферросилиция и/или фторида аммония при следующем соотношении компонентов, мас.%:
ферросилиций
49,0-80,0
корунд
20,0-30,0
предварительно азотированный ферросилиций
20,0-25,0
фторид аммония
0,5-1,0